(57)【要約】【課題】  ごみ焼却に用いる塩素吸着材の調製方法およびその応用を提供する。【解決手段】  本発明は、ごみ焼却に用いる塩素吸着材の調製方法およびその応用を開示し、天然鉄鉱石、石英粉を原料として、それをＣａＯと超音波含浸方法により鉄鉱石および石英粉を修飾し、塩素系物質にとって吸着性を持つ的ごみ焼却に用いる塩素吸着材が得られ、調製した吸着剤材料の孔径が大きく、空隙率が高く、構造が安定し、かつごみ焼却時の塩素系物質に対しより高い吸着効率および吸着量を有し、またコストが低い天然鉄鉱石および石英石を用いることで、塩素系物質の処理コストを削減するだけではなく、資源の利用を大幅に実現し、環境保全を促進することができる。【選択図】  なし【特許請求の範囲】
【請求項１】
ごみ焼却に用いる塩素吸着材の調製方法であって、天然鉄鉱石と石英粉を混合した後、混合系内にＣａＯを加えると共に超音波含浸を通じて天然鉄鉱石と石英粉を修飾して塩素系物質にとって吸着性を持つ塩素吸着材を得ることを特徴とする、ごみ焼却に用いる塩素吸着材の調製方法。
【請求項２】
前記塩素系物質が少なくとも塩化水素およびクロロベンゼンを含むことを特徴とする、請求項１に記載のごみ焼却に用いる塩素吸着材の調製方法。
【請求項３】
（１）天然鉄鉱石を粉砕機に入れて粉砕し、篩にかけて、粒子径０．２〜０．３ｍｍの鉄鉱石粉末を得る鉄鉱石粉末調製工程と、
（２）石英石を打錠機に入れて圧潰して粉末状とし、そして乾燥・脱水した後、６０〜１００メッシュの篩にかけて、ＳｉＯ２粉末を得るＳｉＯ２調製工程と、
（３）化学蒸着法を用いて前記工程（２）で調製したＳｉＯ２粉末をＣＶＤ装置の石英管に入れ、そしてＳｉＯ２粉末と鉄鉱石粉末の比率が１：１．７〜２．７になるように前記工程（１）で調製した鉄鉱石粉末をＣＶＤ装置の昇華器に量りとり、石英管と昇華器とが上下に対向配置されて連通され、石英管内にＳｉＯ２粉末を載置する台が設けられており、石英管に空気を吹き込むと共に真空度を０．０８ＭＰａに保持する条件下で、ＳｉＯ２粉末を流動状態にしてから石英管を加熱して２００℃までに昇温させてＳｉＯ２粉末中の水分を除去し、２〜３時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で２時間保持した後、ＳｉＯ２粉末と鉄鉱石粉末とで形成された担体上の鉄および鉄化合物を完全に酸化させた後、室温まで冷却し、室温で乾燥させた後に粉砕して粉末にし、最後に粉末を管状炉に入れて３℃・ｍｉｎ−１の昇温速度で４００℃に昇温させ、１〜２時間保持して、ＳｉＯ２−Ｆｅ２Ｏ３担体を得るＳｉＯ２−Ｆｅ２Ｏ３担体調製工程と、
（４）Ｃａ（ＮＯ３）２・４Ｈ２Ｏを前駆体として用意し、それを固液比０．４〜１．２Ｋｇ／Ｌで溶液に調合する工程と、
（５）前記工程（４）で調製した溶液を超音波洗浄器の水槽に加え、工程（３）で調製したＳｉＯ２−Ｆｅ２Ｏ３担体を水槽に加えて６〜９時間超音波混合する工程と、
（６）前記工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程と、
を含むことを特徴とする、請求項１に記載のごみ焼却に用いる塩素吸着材の調製方法。
【請求項４】
前記工程（１）、前記工程（２）および前記工程（４）で添加される成分および部数は、以下の通りであることを特徴とする、請求項３に記載のごみ焼却に用いる塩素吸着材の調製方法。
天然鉄鉱石        ５２部〜６７部、
石英石            ２５部〜３０部、
Ｃａ（ＮＯ３）２・４Ｈ２Ｏ    ０．０３部〜０．０５部。
【請求項５】
前記工程（３）における石英管に吹き込む空気の流量は８０ｍＬ・ｍｉｎ−１であることを特徴とする、請求項３に記載のごみ焼却に用いる塩素吸着材の調製方法。
【請求項６】
前記工程（４）におけるＣａ（ＮＯ３）２・４Ｈ２Ｏの純度＞９９．９％、粒子径＜５μｍであることを特徴とする、請求項３に記載のごみ焼却に用いる塩素吸着材の調製方法。
【請求項７】
前記工程（５）における超音波洗浄器の動作時、水槽の温度を９０℃にさせることを特徴とする、請求項３に記載のごみ焼却に用いる塩素吸着材の調製方法。
【請求項８】
前記工程（５）における超音波洗浄器の動作周波数は、４００００Ｈｚであり、動作電力が１００Ｗであることを特徴とする、請求項３に記載のごみ焼却に用いる塩素吸着材の調製方法。
【請求項９】
調製された塩素吸着材をごみ焼却における塩素系物質の吸着に使用することを特徴とする、請求項１から７のいずれか一項に記載のごみ焼却に用いる塩素吸着材の調製方法により調製された塩素吸着材の応用。
【発明の詳細な説明】
【技術分野】
【０００１】
本発明は、塩素吸着材分野に関し、特に、ごみ焼却に用いる塩素吸着材の調製およびその応用に関する。
【背景技術】
【０００２】
急成長する経済は、人々に利便性をもたらしているが、また多くの固形廃棄物を発生させる。  固形廃棄物の組成は、複雑であり、毒性、可燃性、感染性および病原性などを含んでいる可能性があるため、固形廃棄物の処理が解決すべき喫緊の課題になっている。ごみ埋立地と比較すると焼却には、減量化、衛生管理、エネルギー回収などの利点があり、より良い廃棄物管理方法であると考えられている。通常固形廃棄物には、塩素源が含有されているため、大量のＨＣｌが発生する可能性がある。したがって、プラスチック廃棄物の燃焼過程でクロロベンゼンの排出を制御する必要がある。
【０００３】
焼却中のＨＣｌの除去については、通常、煙道ガス浄化・捕集装置を介して除去される。吸着材と反応生成物の物質形態に応じて、固形廃棄物焼却煙道ガス浄化技術は、湿式法、半乾式法および乾式法に分けられる。湿式法は、一般的に水溶液やスラリーを脱塩素剤とし、吸収性能に優れているが、製造工程が複雑でコストが高く；半乾式法は、石灰スラリーが使用され、価格も安いがスラリー製造システムが複雑であり、スラリー輸送パイプラインが故障しやすく；乾式法による脱塩素は、添加される脱塩素剤が乾燥状態で、汚染物質への浄化効率が高く、吸着材の利用効率も高く、操作が簡単で、製造コストが安い。乾式法によるＨＣｌ除去に使用される脱塩素剤は、主に脱塩素剤の比表面積に依存し、比表面積が大きく、脱塩素剤の活性が高いほど、脱塩素反応が速く、塩素容量が高い。ただし、脱塩素剤の活性成分の比表面積は、大きくないため、脱塩素剤の強度を確保することを前提に、脱塩素剤の比表面積をどのように増加させるかが脱塩素剤の鍵となる。
【０００４】
特許文献１は、ガスからＨＣｌを除去するための乾式法の脱塩素剤およびその調製方法を開示している。前記脱塩素剤は、Ｎａ２ＣＯ３、ＣａＣＯ３、ＣａＯ、ＭｇＯを活性成分として、架橋ベントナイトを多孔性補助剤として、メチルセルロースが発泡剤および押出助剤として使用され、押出成形されてから乾燥および焙焼されて製造されるものである。吸着材の調製プロセスが簡単で、脱塩素活性が高く、低温でのブレイクスルー塩素容量が大きい。しかし吸着材は、非常に高い温度条件下での使用に適しておらず、かつリサイクルできない。
【０００５】
特許文献２は、新型の高効率脱塩素剤およびその調製方法を開示している。前記脱塩素剤は、Ｎａ２ＣＯ３、ＣａＣＯ３、ＣａＯ、ＭｇＯ、ＣｕＯ、ＺｎＯおよびそれらの誘導体の１種以上を活性成分として、ＮＨ４ＨＣＯ３を多孔性補助剤として、Ａｌ２Ｏ３、ダイアスポア、カオリンまたは白土の少なくとも１種を担体および助剤として使用し、相乗的な助剤として部分的に改質されたＺｎ塩とＣａ塩が添加される。対応する比率に従い適量の水を加え、調合後押出成形してから乾燥、焙焼して製造される。室温で高濃度および低濃度ＨＣｌに対する吸着材の吸着率が高く、脱塩素精度が高く、塩素容量が３５％以上に達する。同時に３００〜６００℃の温度範囲で接触改質の各プロセス中のＨＣｌガスを高効率除去でき、塩素容量が今までにはない６５％以上に達することができる。ただしダイアスポア、カオリンまたは白土の細孔容積および比表面積は、制限され、かつ前記吸着材のコストが高い。
【０００６】
上記の特許文献は、脱塩素剤に対し一定の研究を行っていたが、一般的に常温または高温条件下でしか使用できず、再利用率も高くなく、使用条件が限定され、かつ脱塩素剤のコストが高く、これらの問題が脱塩素剤の調製における応用を制限してきた。
【先行技術文献】
【特許文献】
【０００７】
【特許文献１】中国特許第ＣＮ１０１７７３７６８Ａ号
【特許文献２】中国特許第ＣＮ１０６２６８８３２Ａ号
【非特許文献】
【０００８】
【非特許文献１】《生活ごみ焼却汚染制御基準》（ＧＢ  １８４８５−２０１４）
【発明の概要】
【発明が解決しようとする課題】
【０００９】
従来技術の状況および欠点に着目して、本発明は、コストが低く、高効率で安全かつ製造工程が単純な塩素吸着材の調製方法およびその応用を提供することを目的とする。
【課題を解決するための手段】
【００１０】
本発明では、上記目的を達成するために、次の技術的手段を提供する。
ごみ焼却に用いる塩素吸着材の調製方法であって、天然鉄鉱石と石英粉を混合した後、混合系内にＣａＯを加えると共に超音波含浸を通じて天然鉄鉱石と石英粉を修飾して塩素系物質にとって吸着性を持つ塩素吸着材が得られる。
【００１１】
さらに、前記塩素系物質は、少なくとも塩化水素およびクロロベンゼンを含む。
【００１２】
さらに、ごみ焼却に用いる塩素吸着材の調製方法は、以下の工程（１）〜工程（６）を含む。
（１）天然鉄鉱石を粉砕機に入れて粉砕し、篩にかけて、粒子径０．２〜０．３ｍｍの鉄鉱石粉末を得る鉄鉱石粉末調製工程。
（２）石英石を打錠機に入れて圧潰して粉末状とし、そして乾燥・脱水した後、６０〜１００メッシュの篩にかけて、ＳｉＯ２粉末を得るＳｉＯ２調製工程。
（３）化学蒸着法（Ｃｈｅｍｉｃａｌ  ｖａｐｏｒ  ｄｅｐｏｓｉｔｉｏｎ、ＣＶＤ）を用いて工程（２）で調製したＳｉＯ２粉末をＣＶＤ装置の石英管に入れ、そしてＳｉＯ２粉末と鉄鉱石粉末の比率が１：１．７〜２．７になるように工程（１）で調製した鉄鉱石粉末をＣＶＤ装置の昇華器に量りとり、石英管と昇華器とが上下に対向配置されて連通され、石英管内にＳｉＯ２粉末を載置する台が設けられており、石英管に空気を吹き込むと共に真空度を０．０８ＭＰａに保持する条件下で、ＳｉＯ２粉末を流動状態にしてから石英管を加熱して２００℃までに昇温させてＳｉＯ２粉末中の水分を除去し、２〜３時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で２時間保持した後、ＳｉＯ２粉末と鉄鉱石粉末とで形成された担体上の鉄および鉄化合物を完全に酸化させた後、室温まで冷却し、室温で乾燥させた後に粉砕して粉末にし、最後に粉末を管状炉に入れて３℃・ｍｉｎ−１の昇温速度で４００℃に昇温させ、１〜２時間保持して、ＳｉＯ２−Ｆｅ２Ｏ３担体を得るＳｉＯ２−Ｆｅ２Ｏ３担体調製工程。
（４）Ｃａ（ＮＯ３）２・４Ｈ２Ｏを前駆体として用意し、それを固液比０．４〜１．２Ｋｇ／Ｌで溶液に調合する工程。
（５）工程（４）で調製した溶液を超音波洗浄器の水槽に加え、工程（３）で調製したＳｉＯ２−Ｆｅ２Ｏ３担体を水槽に加えて６〜９時間超音波混合する工程。
（６）工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程。
【００１３】
好ましくは、工程（１）、工程（２）および工程（４）で添加される成分および部数は以下の通りである。
天然鉄鉱石            ５２部〜６７部；
石英石                ２５部〜３０部；
Ｃａ（ＮＯ３）２・４Ｈ２Ｏ    ０．０３部〜０．０５部。
【００１４】
好ましくは、工程（３）における石英管に吹き込む空気の流量は８０ｍＬ・ｍｉｎ−１である。
【００１５】
好ましくは、工程（４）におけるＣａ（ＮＯ３）２・４Ｈ２Ｏの純度＞９９．９％、粒子径＜５μｍである。
【００１６】
好ましくは、工程（５）における超音波洗浄器の動作周波数は、４００００Ｈｚで、動作電力が１００Ｗである。
【００１７】
好ましくは、工程（５）における超音波洗浄器の動作時、水槽の温度を９０℃にさせる。
【００１８】
好ましくは、工程（６）における工程（５）で処理されたＳｉＯ２−Ｆｅ２Ｏ３担体のか焼処理時間は、１時間である。
【００１９】
上記ごみ焼却に用いる塩素吸着材の調製方法により調製された塩素吸着材をごみ焼却に用いる塩素系物質の吸着に使用する。
【発明の効果】
【００２０】
上記の技術的手段により、本発明は次の有利な効果を奏する。
天然鉄鉱石、石英粉を原料として、それをＣａＯと超音波含浸により塩素吸着材を調製し、調製した吸着剤材料の孔径が大きく、空隙率が高く、構造が安定し、かつごみ焼却時の塩素系物質に対しより高い吸着効率および吸着量を有し、再利用が可能で、またコストが低い天然鉄鉱石および石英石を用いることで塩素系物質の処理コストを削減するだけではなく、資源の利用を大幅に実現し、環境保全を促進することができる。
【発明を実施するための形態】
【００２１】
ごみ焼却に用いる塩素吸着材の調製方法であって、以下の工程（１）〜（６）を含む。すなわち、
（１）天然鉄鉱石を粉砕機に入れて粉砕し、篩にかけて、粒子径０．２〜０．３ｍｍの鉄鉱石粉末を得る鉄鉱石粉末調製工程。
（２）石英石を打錠機に入れて圧潰して粉末状とし、そして乾燥・脱水した後、６０〜１００メッシュの篩にかけて、ＳｉＯ２粉末を得るＳｉＯ２調製工程。
（３）化学蒸着法を用いて工程（２）で調製したＳｉＯ２粉末をＣＶＤ装置の石英管に入れ、そしてＳｉＯ２粉末と鉄鉱石粉末の比率が１：１．７〜２．７になるように工程（１）で調製した鉄鉱石粉末をＣＶＤ装置の昇華器に量りとり、石英管と昇華器とを上下に対向配置されて連通され、石英管内にＳｉＯ２粉末を載置する台が設けられており、石英管に空気を吹き込むと共に真空度を０．０８ＭＰａに保持する条件下で、ＳｉＯ２粉末を流動状態にしてから石英管を加熱して２００℃までに昇温させてＳｉＯ２粉末中の水分を除去し、２〜３時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で２時間保持した後、ＳｉＯ２粉末と鉄鉱石粉末で形成された担体上の鉄および鉄化合物を完全に酸化させた後に室温まで冷却し、室温で乾燥させた後、粉砕して粉末にし、最後に粉末を管状炉に入れて３℃・ｍｉｎ−１の昇温速度で４００℃に昇温させ、１〜２時間保持して、ＳｉＯ２−Ｆｅ２Ｏ３担体を得るＳｉＯ２−Ｆｅ２Ｏ３担体調製工程。
（４）Ｃａ（ＮＯ３）２・４Ｈ２Ｏを前駆体として用意し、それを固液比０．４〜１．２Ｋｇ／Ｌで溶液に調合する工程。
（５）工程（４）で調製した溶液を超音波洗浄器の水槽に加え、工程（３）で調製したＳｉＯ２−Ｆｅ２Ｏ３担体を水槽に加えて６〜９時間超音波混合する工程。
（６）工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程。
【００２２】
好ましくは、工程（１）、工程（２）および工程（４）で添加される成分および部数は以下の通りである。
天然鉄鉱石            ５２部〜６７部；
石英石                ２５部〜３０部；
Ｃａ（ＮＯ３）２・４Ｈ２Ｏ    ０．０３部〜０．０５部。
【００２３】
好ましくは、工程（３）における石英管に吹き込む空気の流量は８０ｍＬ・ｍｉｎ−１である。
【００２４】
好ましくは、工程（４）におけるＣａ（ＮＯ３）２・４Ｈ２Ｏの純度＞９９．９％、粒子径＜５μｍである。
【００２５】
好ましくは、工程（５）における超音波洗浄器の動作周波数は、４００００Ｈｚで、動作電力が１００Ｗである。
【００２６】
好ましくは、工程（５）における超音波洗浄器の動作時、水槽の温度を９０℃にさせる。
【００２７】
好ましくは、工程（６）における工程（５）で処理されたＳｉＯ２−Ｆｅ２Ｏ３担体のか焼処理時間は、１時間である。
【００２８】
上記ごみ焼却に用いる塩素吸着材の調製方法により調製された塩素吸着材をごみ焼却に用いる塩素系物質の吸着に使用する。
【実施例】
【００２９】
［実施例１］
ごみ焼却に用いる塩素吸着材の調製方法であって、以下の工程（１）〜（６）を含む。すなわち、
（１）天然鉄鉱石を粉砕機に入れて粉砕し、篩にかけて、粒子径０．２〜０．３ｍｍの鉄鉱石粉末を得る鉄鉱石粉末調製工程。
（２）石英石を打錠機に入れて圧潰して粉末状とし、そして乾燥・脱水した後、６０〜１００メッシュの篩にかけて、ＳｉＯ２粉末を得るＳｉＯ２調製工程。
（３）化学蒸着法を用いて工程（２）で調製したＳｉＯ２粉末２ＫｇをＣＶＤ装置の石英管に量りとり、工程（１）で調製した鉄鉱石粉末５．３６ＫｇをＣＶＤ装置の昇華器に量りとり、石英管と昇華器とが上下に対向配置されて連通され、石英管内にＳｉＯ２粉末を載置する台が設けられており、石英管に空気を吹き込むと共に真空度を０．０８ＭＰａ、空気の流量を８０ｍＬ・ｍｉｎ−１に保持する条件下で、ＳｉＯ２粉末を流動状態にしてから石英管を加熱して２００℃までに昇温させてＳｉＯ２粉末中の水分を除去し、２〜３時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で２時間保持した後、ＳｉＯ２粉末と鉄鉱石粉末とで形成された担体上の鉄および鉄化合物を完全に酸化させた後に室温まで冷却し、室温で乾燥させた後、粉砕して粉末にし、最後に粉末を管状炉に入れて３℃・ｍｉｎ−１の昇温速度で４００℃に昇温させ、２時間保持して、ＳｉＯ２−Ｆｅ２Ｏ３担体を得るＳｉＯ２−Ｆｅ２Ｏ３担体調製工程。
（４）０．４ＫｇのＣａ（ＮＯ３）２・４Ｈ２Ｏを前駆体として用意し、それを１Ｌの脱イオン水と混合して純度＞９９．９％、粒子径＜５μｍの溶液に調合する工程。
（５）工程（４）で調製した溶液を超音波洗浄器の水槽に加え、工程（３）で調製したＳｉＯ２−Ｆｅ２Ｏ３担体を水槽に加えてから動作周波数４０，０００Ｈｚ、動作電力１００Ｗの動作パラメータにより、水槽内の混合系を６時間超音波混合し、混合の間は水槽内の混合温度を９０℃に保つ工程。
（６）工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程。
【００３０】
［実施例２］
ごみ焼却に用いる塩素吸着材の調製方法であって、以下の工程（１）〜（６）を含む。すなわち、
（１）天然鉄鉱石を粉砕機に入れて粉砕し、篩にかけて、粒子径０．２〜０．３ｍｍの鉄鉱石粉末を得る鉄鉱石粉末調製工程。
（２）石英石を打錠機に入れて圧潰して粉末状とし、そして乾燥・脱水した後、６０〜１００メッシュの篩にかけて、ＳｉＯ２粉末を得るＳｉＯ２調製工程。
（３）化学蒸着法を用いて工程（２）で調製したＳｉＯ２粉末２ＫｇをＣＶＤ装置の石英管に量りとり、工程（１）で調製した鉄鉱石粉末３．４６ＫｇをＣＶＤ装置の昇華器に量りとり、石英管と昇華器とが上下に対向配置されて連通され、石英管内にＳｉＯ２粉末を載置する台が設けられており、石英管に空気を吹き込むと共に真空度を０．０８ＭＰａ、空気の流量を８０ｍＬ・ｍｉｎ−１に保持する条件下で、ＳｉＯ２粉末を流動状態にしてから石英管を加熱して２００℃までに昇温させてＳｉＯ２粉末中の水分を除去し、３時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で２時間保持した後、ＳｉＯ２粉末と鉄鉱石粉末とで形成された担体上の鉄および鉄化合物を完全に酸化させた後、室温まで冷却し、室温で乾燥させた後に粉砕して粉末にし、最後に粉末を管状炉に入れて３℃・ｍｉｎ−１の昇温速度で４００℃に昇温させ、２時間保持して、ＳｉＯ２−Ｆｅ２Ｏ３担体を得るＳｉＯ２−Ｆｅ２Ｏ３担体調製工程。
（４）０．４ＫｇのＣａ（ＮＯ３）２・４Ｈ２Ｏを前駆体として用意し、それを１Ｌの脱イオン水と混合して純度＞９９．９％、粒子径＜５μｍの溶液に調合する工程。
（５）工程（４）で調製した溶液を超音波洗浄器の水槽に加え、工程（３）で調製したＳｉＯ２−Ｆｅ２Ｏ３担体を水槽に加えてから動作周波数４０，０００Ｈｚ、動作電力１００Ｗの動作パラメータにより、水槽内の混合系を８時間超音波混合し、混合の間は水槽内の混合温度を９０℃に保つ工程。
（６）工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程。
【００３１】
［実施例３］
ごみ焼却に用いる塩素吸着材の調製方法であって、以下の工程（１）〜（６）を含む。すなわち、
（１）天然鉄鉱石を粉砕機に入れて粉砕し、篩にかけて、粒子径０．２〜０．３ｍｍの鉄鉱石粉末を得る鉄鉱石粉末調製工程。
（２）石英石を打錠機に入れて圧潰して粉末状とし、そして乾燥・脱水した後、６０〜１００メッシュの篩にかけて、ＳｉＯ２粉末を得るＳｉＯ２調製工程。
（３）化学蒸着法を用いて工程（２）で調製したＳｉＯ２粉末２ＫｇをＣＶＤ装置の石英管に量りとり、工程（１）で調製した鉄鉱石粉末５．３６ＫｇをＣＶＤ装置の昇華器に量りとり、石英管と昇華器とが上下に対向配置されて連通され、石英管内にＳｉＯ２粉末を載置する台が設けられており、石英管に空気を吹き込むと共に真空度を０．０８ＭＰａ、空気の流量を８０ｍＬ・ｍｉｎ−１に保持する条件下で、ＳｉＯ２粉末を流動状態にしてから石英管を加熱して２００℃までに昇温させてＳｉＯ２粉末中の水分を除去し、３時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で３時間保持した後、ＳｉＯ２粉末と鉄鉱石粉末とで形成された担体上の鉄および鉄化合物を完全に酸化させた後、室温まで冷却し、室温で乾燥させた後に粉砕して粉末にし、最後に粉末を管状炉に入れて３℃・ｍｉｎ−１の昇温速度で４００℃に昇温させ、１時間保持して、ＳｉＯ２−Ｆｅ２Ｏ３担体を得るＳｉＯ２−Ｆｅ２Ｏ３担体調製工程。
（４）０．８ＫｇのＣａ（ＮＯ３）２・４Ｈ２Ｏを前駆体として用意し、それを１Ｌの脱イオン水と混合して純度＞９９．９％、粒子径＜５μｍの溶液に調合する工程。
（５）工程（４）で調製した溶液を超音波洗浄器の水槽に加え、工程（３）で調製したＳｉＯ２−Ｆｅ２Ｏ３担体を水槽に加えてから動作周波数４０，０００Ｈｚ、動作電力１００Ｗの動作パラメータにより、水槽内の混合系を９時間超音波混合し、混合の間は水槽内の混合温度を９０℃に保つ工程。
（６）工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程。
【００３２】
［実施例４］
ごみ焼却に用いる塩素吸着材の調製方法であって、以下の工程（１）〜（６）を含む。すなわち、
（１）天然鉄鉱石を粉砕機に入れて粉砕し、篩にかけて、粒子径０．２〜０．３ｍｍの鉄鉱石粉末を得る鉄鉱石粉末調製工程。
（２）石英石を打錠機に入れて圧潰して粉末状とし、そして乾燥・脱水した後、６０〜１００メッシュの篩にかけて、ＳｉＯ２粉末を得るＳｉＯ２調製工程。
（３）化学蒸着法を用いて工程（２）で調製したＳｉＯ２粉末２ＫｇをＣＶＤ装置の石英管に量りとり、工程（１）で調製した鉄鉱石粉末３．４６ＫｇをＣＶＤ装置の昇華器に量りとり、石英管と昇華器とが上下に対向配置されて連通され、石英管内にＳｉＯ２粉末を載置する台が設けられており、石英管に空気を吹き込むと共に真空度を０．０８ＭＰａ、空気の流量を８０ｍＬ・ｍｉｎ−１に保持する条件下で、ＳｉＯ２粉末を流動状態にしてから石英管を加熱して２００℃までに昇温させてＳｉＯ２粉末中の水分を除去し、２時間保持した後、石英管の温度を４００℃に上げて保持し、昇華器に窒素を吹き込んで昇華器内の温度を１１０℃に調節し、鉄鉱石粉末が完全に昇華した後に、昇華器の温度を４００℃に調節することで、昇華器と石英管とに反応室を形成させると共に流動状態にしたＳｉＯ２粉末と昇華した鉄鉱石粉末を十分に混合させ、反応室を温度４００℃条件下で２時間保持した後、ＳｉＯ２粉末と鉄鉱石粉末とで形成された担体上の鉄および鉄化合物を完全に酸化させた後、室温まで冷却し、室温で乾燥させた後に粉砕して粉末にし、最後に粉末を管状炉に入れて３℃・ｍｉｎ−１の昇温速度で４００℃に昇温させ、１時間保持して、ＳｉＯ２−Ｆｅ２Ｏ３担体を得るＳｉＯ２−Ｆｅ２Ｏ３担体調製工程。
（４）１．２ＫｇのＣａ（ＮＯ３）２・４Ｈ２Ｏを前駆体として用意し、それを１Ｌの脱イオン水と混合して純度＞９９．９％、粒子径＜５μｍの溶液に調合する工程。
（５）工程（４）で調製した溶液を超音波洗浄器の水槽に加え、工程（３）で調製したＳｉＯ２−Ｆｅ２Ｏ３担体を水槽に加えてから動作周波数４０，０００Ｈｚ、動作電力１００Ｗの動作パラメータにより、水槽内の混合系を９時間超音波混合し、混合の間は水槽内の混合温度を９０℃に保つ工程。
（６）工程（５）で処理したＳｉＯ２−Ｆｅ２Ｏ３担体を温度９００℃でか焼し、表面付着物上のＮＯｘを除去すると共にＣａＯを調製し、ＣａＯによるＳｉＯ２−Ｆｅ２Ｏ３担体の修飾を実現し、常温に冷却してから粒子径０．１〜０．２ｍｍ程度に研磨して、塩素吸着材を調製する工程。
【００３３】
性能テスト
実施例１乃至実施例４で調製した塩素吸着材別々のごみ焼却反応器に入れ、塩素吸着材を完全に酸化させるため、反応器内の温度を空気雰囲気下で９００℃に加熱し、３０分保持し、次に助燃合成ガス（１％ＨＣｌ、２１．９％ＣＯ、５．９％ＣＨ４、１２．７％Ｈ２、７．８％ＣＯ２および５０．７％Ｎ２で構成される）を導入し、エアーノズルによりガスを焼却炉に吹き込んでごみと一緒に燃焼させ、燃焼が終えた後、煙道ガス内のＨＣｌ含有量を測定した。また塩素吸着材を設けない別のテストを追加して塩素吸着材を添加しない時の煙道ガス内のＨＣｌ含有量を測定した。得られた結果を以下に示す。
【表１】
2021519689.tif 000002
【００３４】
非特許文献１の規定によれば、ＨＣｌの限界値は６０ｐｐｍ（１時間平均値）、５０ｐｐｍ（２４時間平均）であり、これから分かるように、本発明の技術的手段で調製した塩素吸着材を添加した後、ごみ焼却中で発生した塩素系物質を吸着でき、中国の規定で要求される関連の指標を満たすことができる。
【００３５】
以上本発明につき好適な実施例を挙げて種々説明したが、当業者が本発明の教示に基づき、本発明の原理および精神から逸脱しない限り、本発明の特許請求の範囲によりかかる均等な変化、修正、置換および変形も本発明に網羅される。
【国際調査報告】
2021519689.tif 000003
2021519689.tif 000004
2021519689.tif 000005
2021519689.tif 000006